인듐 틴 옥사이드 ( ITO ) 기반 전도성 기판 을 제 1 전극 으로 사용 하 였 다 . 상기 ITO 기판 은 중성 세제 , 에탄올 , 아세톤 , 및 에탄올 순서 로 15 분 씩 초음파 세 척 한 후 , UV - ozone 처리 를 15 분 동안 진행 하 였 다 . 상기 ITO 기판 에 상기 제조 된 유무 기 복합 페로 브 스카이 트 전구체 용액 을 스핀코팅 에 의해 디 포지션 하 여 유무 기 복합 페로 브 스카이 트 층 을 제조 하 였 다 . 이 때 , 전 구체 용매 를 휘발 시키 기 위해 100 ℃ 의 열처리 를 수행 할 수 있 으며 , BA 2 MAn - 1 PbnI 3 n + 1 ( n = 1 , 2 , 3 , 4 ) 는 상온 에서 도 자 가 조립 ( self - assembly ) 에 의해 유무 기 복합 페로 브 스카이 트 층 을 형성 할 수 있 다 . 핀홀 이 부 존재 하 는 우수 한 막 질 을 얻 기 위하 여 상기 스핀코팅 중 에테르 를 떨어뜨리 는 부 가 유도 ( adduct - induced method ) 를 사용 하 였으며 , 100 ℃ 에서 열처리 하 여 유무 기 복합 페로 브 스카이 트 층 을 형성 하 였 다 . 이어서 , 10 - 6 torr 의 고진공 에서 Ag 를 열 증착 하 여 제 2 전극 을 형성 하 였 다 .